СПОСОБ ИЗГОТОВЛЕНИЯ ЕЛОЧНЫХ ИГРУШЕК
METHOD OF CHRISTMAS TREE TOYS PRODUCTION

Изобретение относится к области технологии силикатов и касается производства стеклянных елочных игрушек.
Известен способ изготовления пеностекла, включающий подготовку металлических форм, обмазку их внутренней поверхности каолиновой пастой, послойную укладку смеси размолотых силикатного стекла и газообразователя, вспенивание, охлаждение и извлечение из форм [1]. Такой способ не предназначен для изготовления елочных игрушек.
Задачей изобретения является получение прочных, легких, устойчивых к механическим воздействиям елочных игрушек.
2
Технический результат достигается тем, что способ изготовления елочных игрушек включает подготовку разъемных металлических форм, обмазку их внутренней поверхности каолиновой пастой, послойную укладку размолотых до удельной поверхности 2000-5000 см/г силикатного стекла и газообразователя, вспенивание, охлаждение и извлечение из форм, установку элемента крепления, причем отношение укладываемых слоев размолотых силикатного стекла и газообразователя по толщине составляет 10:1-20:1. Для укладки слоев используют силикатное стекло различных окрасок.
Для изготовления игрушек возможно использование любого силикатного стекла (боя стекла): листового, тарного, медицинского, сортового, светотехнического в любых сочетаниях. Желательно использование боя цветного стекла. Возможно использование любых газообразователей: мела, мрамора, кокса, древесного угля и др. Предпочтительно использование мела.
Изготовление елочных игрушек поясняется следующим примером.
2
Подготавливают сырьевые компоненты. Бой стекла тарного (белого и зеленого) и мел по отдельности размалывают до удельной поверхности 2000-5000 см/г. На дно разъемной металлической формы, выполненной, например, в виде цилиндра, предварительно смазанной внутри каолиновой пастой, насыпают слой размолотого белого тарного стекла толщиной 5 мм, затем слой размолотого мела толщиной 0,5 мм, затем слой размолотого зеленого тарного стекла толщиной 5 мм, затем слой размолотого мела толщиной 0,5 мм и т.д. Форму, заполненную примерно на 2/3, помещают в электропечь, где проводят вспенивание при температуре 900°С. Температура и продолжительность вспенивания подбирается в каждом случае конкретно исходя из свойств используемых материалов и конструкции печи. Полученную заготовку игрушки охлаждают вместе с формой до комнатной температуры, затем извлекают ее из формы, устанавливают элемент крепления, например просверливают в верхней части заготовки отверстие и продевают нить с образованием петли.
Предложенный способ позволяет получить прочные, легкие, устойчивые к механическим воздействиям елочные игрушки.
Источники информации
1. Дудеров И.Г. и др. Общая технология силикатов. - М.: Стройиздат, 1987. - С.529-531.